ТЕРМОПЛАСТИЧНЫЕ ИЗДЕЛИЯ И СПОСОБЫ ИХ ПОЛУЧЕНИЯ С ИСПОЛЬЗОВАНИЕМ УЛУЧШЕННОЙ МАТОЧНОЙ СМЕСИ

1. Способ получения формованного изделия, включающий следующие стадии:
a) подготовку в виде отдельных материалов первого материала, который включает первый полиолефин, и второго материала, содержащего смесь:
(i) от 45 до 85 вес.% от всей смеси по меньшей мере одного измельченного минерального наполнителя и
(ii) от 15 до 55 вес.% от всей смеси по меньшей мере одного второго полиолефина, имеющего индекс расплава, выше примерно 150 г/10 мин, измеренный по ISO 1133 (условие D) при 190°C/2,16 кг;
b) приложение сдвигового усилия к первому и второму материалам, когда материалы находятся при повышенной температуре, для смешивания материалов с образованием расплавленной смеси;
c) формование расплавленной смеси и
d) отверждение расплавленной смеси,
причем способ, по существу, не включает стадии компаундирования вместе первого и второго материалов до стадии смешивания, причем второй полиолефин включает полиолефиновый пластомер, и полиолефиновый пластомер включает термопластик, содержащий в качестве основного мономера этилен.
2. Способ по п.1, в котором первый полиолефин первого материала содержит термопластичный полиолефин, и полиолефиновый пластомер содержит сомономер, выбранный из 1-бутена, 1-гексена и 1-октена.
3. Способ по п.1, в котором второй материал дополнительно содержит сополимер этилена и пропилена, характеризующийся
i) индексом расплава выше примерно 10 г/10 мин, измеренным по ISO 1133 (условие M) при 230°C/2,16 кг, и
ii) модулем изгиба менее примерно 100 МПа, измеренным по ASTM D-790A.
4. Способ по любому из пп.1-3, в котором стадия приложения сдвиговых усилий протекает при повышенной температуре, когда первый и второй материалы продвигаются вместе со шнеком в конструкции шнека и цилиндра, и способ, по существу, не включает стадию компаундирования первого и второго материалов до подачи первого и второго материалов в конструкцию шнека и цилиндра.
5. Способ по любому из пп.1-3, дополнительно включающий стадию доизмельчения для смешивания с по меньшей мере первым и вторым материалами и стадию снабжения концентратом красителя для достижения желаемого цвета в готовом формованном изделии.
6. Способ по любому из пп.1, 3, в котором термопластичный полиолефин первого материала содержит полипропиленовый ударопрочный сополимер, характеризующийся скоростью течения расплава менее чем 70 г/10 мин (ISO 1133, условие M при 230°C, 2,16 кг) и содержанием этилена более, чем 8 вес.% первого материала и имеющего степень кристалличности более чем 40%, или любой их комбинацией.
7. Способ по любому из пп.1, 3, в котором измельченный минеральный наполнитель является тальком.
8. Способ по любому из пп. 1, 3, в котором полиолефиновый пластомер включает полимер, полученный на металлоценовом катализаторе.
9. Способ по любому из пп.1, 3, в котором второй полиолефин содержит сополимер этилена и октена.
10. Способ по любому из пп.1, 3, в котором первый полиолефин содержит более чем 8 вес.% этилена от веса первого материала.
11. Способ по любому из пп.1, 3, в котором второй полиолефин совместим с эластомерным компонентом первого полиолефина.
12. Способ по любому из пп.1, 3, в котором усадка отлитой под давлением детали составляет менее чем 1,4%.
13. Способ по любому из пп.1, 3, в котором основная часть частиц наполнителя, который присутствовал изначально во втором материале, после завершения стадии отверждения расплавленной смеси оказывается в первом полиолефине.
14. Набор для применения в способе по любому из пп.1-13, включающий в отдельных упаковках:
(i) первый полиолефин и
(ii) смесь по меньшей мере одного измельченного минерального наполнителя и второго полиолефина, имеющего индекс расплава более, чем 150 г/10 мин, измеренный по ISO 1133 (условие D) при 190°C/2,16 кг, где второй полиолефин содержит полиолефиновый пластомер,
где первый полиолефин содержит более 8 вес.% этилена (от веса первого материала);
минеральный наполнитель включает тальк; и
второй полиолефин включает сополимер этилена и октена.
15. Изделие, полученное в соответствии со способом по любому из пп.1-13.